ЭЛЕКТРОД НА ОСНОВЕ ОКСИДА ОЛОВА

1. Электрод на основе оксида олова, сформированный из композиции, включающей:
2
основной компонент, состоящий из оксида олова (SnO); и
добавки, включающие CuO, ZnO, и добавки, изменяющие удельное электрическое сопротивление, где общее количество CuO и ZnO не больше чем приблизительно 0,4 вес.%, и где количество ZnO находится в диапазоне от приблизительно 0,1 вес.% до приблизительно 0,19 вес.%.
2. Электрод на основе оксида олова по п.1, в котором количество ZnO больше количества CuO.
3. Электрод на основе оксида олова по п.1, в котором общее количество CuO и ZnO не больше чем приблизительно 0,35 вес.%.
4. Электрод на основе оксида олова по п.1, в котором добавки содержат не более чем приблизительно 0,2 вес.% CuO.
5. Электрод на основе оксида олова по п.1, в котором добавки содержат ZnO в диапазоне от приблизительно 0,11 вес.% до приблизительно 0,19 вес.%.
2
3
2
3
2
5
2
3
2
5
6. Электрод на основе оксида олова по п.1, в котором добавки, изменяющие удельное электрическое сопротивление выбирают из группы материалов, включающей SbО, AsO, NbO, ВiO и ТаO.
7. Электрод на основе оксида олова по п.1, в котором содержание добавок, изменяющих удельное электрическое сопротивление, находится в диапазоне от приблизительно 0,5 вес.% до приблизительно 1,5 вес.%.
2
8. Электрод на основе оксида олова по п.1, дополнительно содержащий ZrO, не больше чем приблизительно 4 вес.%.
9. Электрод на основе оксида олова по п.1, который имеет удельное электрическое сопротивление не более 0,1 Ом·см при температурах более чем приблизительно 100°С.
3
10. Электрод на основе оксида олова по п.1, который имеет объем, по меньшей мере, 10 см.
11. Электрод на основе оксида олова, сформированный из композиции, содержащей:
2
основной компонент, состоящий из оксида олова (SnO); и
добавки, содержащие не более чем приблизительно 0,15 вес.% CuO, ZnO, в диапазоне от приблизительно 0,1 вес.% до приблизительно 0,19 вес.%, и добавки, изменяющие удельное электрическое сопротивление, в диапазоне от приблизительно 0,5 вес.% до приблизительно 1,5 вес.%.
12. Электрод на основе оксида олова по п.11, в котором добавки содержат не более чем приблизительно 0,12 вес.% CuO.
13. Электрод на основе оксида олова по п.11, в котором добавки содержат ZnO в диапазоне от приблизительно 0,11 вес.% до приблизительно 0,19 вес.%.
2
3
14. Электрод на основе оксида олова по п.11, в котором добавки, изменяющие удельное электрическое сопротивление, содержат SbО.
15. Электрод, содержащий:
тело на основе оксида олова, имеющее прямоугольный поперечный контур, и не содержащее макроскопических внутренних трещин, образованное из композиции, включающей:
2
основной компонент, состоящий из оксида олова (SnO); и
добавки, включающие CuO, ZnO, и добавки, изменяющие удельное электрическое сопротивление, где CuO присутствует в количестве, меньшем чем приблизительно 0,2 вес.%, и ZnO присутствует в количестве, находящемся в диапазоне от приблизительно 0,1 вес.% до приблизительно 0,19 вес.%.